(57)【要約】【課題】  衣服として着用した際には、吸水・吸湿により繊維が伸長して衣服内の湿度を逃がすため快適性に優れており、布帛・衣服の製造工程における精錬、染色、乾燥、熱セットなどや、衣服の日常的な洗濯や乾燥などで、傷みが発生しにくい感温吸水伸長繊維を提供する。【解決手段】  ９０℃以下に吸水伸長率が変化する温度（変化温度（℃））が存在する感温吸水伸長繊維とし、（変化温度（℃）−２℃）における吸水伸長率（％）と（変化温度（℃）＋２℃）における吸水伸長率（％）との差の、（変化温度（℃）−２℃）における吸水伸長率（％）に対する比が５％以上となるようにする。【選択図】なし【特許請求の範囲】
【請求項１】
９０℃以下に吸水伸長率が変化する温度（変化温度（℃））が存在し、下記式を満足することを特徴とする感温吸水伸長繊維。
［｛（変化温度（℃）−２℃）における吸水伸長率（％）｝−{（変化温度（℃）＋２℃）における吸水伸長率（％）}］×１００／｛（変化温度（℃）−２℃）における吸水伸長率（％）｝≧５％
【請求項２】
（変化温度（℃）＋２℃）における吸水伸長率（％）が１０％以下である請求項１記載の感温吸水伸長繊維。
【請求項３】
感温吸水伸長繊維が、オキシエチレン単位を含みかつ曇点が５〜９０℃の範囲であるポリアルキレングリコールをソフトセグメントとするエラストマーからなる請求項１または２記載の感温吸水伸長繊維。
【請求項４】
感温吸水伸長繊維が、芳香族ポリエステルをハードセグメントとし、オキシエチレン単位を含みかつ曇点が５〜９０℃の範囲であるポリアルキレングリコールをソフトセグメントとするポリエーテルエステルエラストマーからなる請求項１または２記載の感温吸水伸長繊維。
【請求項５】
感温吸水伸長繊維が、ポリブチレンテレフタレートをハードセグメントとし、オキシエチレン単位を含みかつ曇点が５〜９０℃の範囲であるポリアルキレングリコールをソフトセグメントとするポリエーテルエステルエラストマーからなる請求項１または２記載の感温吸水伸長繊維。
【請求項６】
感温吸水伸長繊維が、ハードセグメント：ソフトセグメントの比率が、重量を基準として３０：７０〜７０：３０の範囲である請求項４または５記載の感温吸水伸長繊維。
【請求項７】
感温吸水伸長繊維が、オキシエチレン単位を含みかつ曇点が５〜９０℃の範囲であるポリアルキレングリコールをソフトセグメントとするポリウレタンまたはポリウレタンウレアからなる請求項１または２記載の感温吸水伸長繊維。
【発明の詳細な説明】
【技術分野】
【０００１】
本発明は感温吸水伸長繊維に関するものである。さらに詳細には特定の温度を境にして吸水伸長率が変化する感温吸水伸長繊維に関するものである。
【背景技術】
【０００２】
高度な機能発現が期待できるインテリジェント繊維の開発が次世代の繊維材料として望まれている。インテリジェント繊維とは、外的な環境刺激を感知し、物理的な刺激に反応するセンサー機能と、その変化に応じて自らの状態を判断し処理をするプロセッサー機能と、それに応答して行動するアクチュエーター機能を発現する繊維素材をいう。このようなインテリジェント繊維の研究開発は今まさに端緒についたばかりであるが、その先駆けとして、このようなインテリジェント繊維の研究開発は今まさに端緒についたばかりであるが、その先駆けとして、感湿形状変化繊維の提案がなされており、その一例として湿度や乾燥によって捲縮率が可逆的に変化するポリエステル成分とナイロン成分とからなるサイドバイサイド型複合繊維が知られている。該複合繊維には吸湿によって捲縮率が増大するタイプと乾燥によって捲縮率が増大するタイプとがあり、これらの複合繊維からなるウエブはそれぞれ吸湿や乾燥によって嵩高性が増加する機能を有する（特許文献１、特許文献２）。また、湿度の変化に従って捲縮率が可逆的に変化し、衣服内気候を調節するとともに、表面形態の変化が得られるジアセテート成分とトリアセテート成分とからなるサイドバイサイド型セルロースアセテート複合繊維が提案されている（特許文献３）。
【０００３】
これに対して我々は、吸放湿や吸放水することによって繊維長が可逆的に伸長収縮し、その繊維長の伸長収縮変化に応じて織編物の空隙率が可逆的に変化し、その結果として織編物の通気性が変化し、従来にない快適機能を発現することができる自己調節機能をもつポリエーテルエステル繊維を先に提案した（特願２００３−１７５７８８、特願２００３−３２９５８４）。
【０００４】
しかしながら、かかる繊維からなる製品の取り扱いについて我々が検討したところ、布帛の精錬、染色、乾燥、熱セットなどの条件や、衣服として用いた際の洗濯後の乾燥条件によっては、布帛や衣服が傷むといった現象があることがわかった。
【０００５】
【特許文献１】特公昭６３−４４８４３号公報
【特許文献２】特公昭６３−４４８４４号公報
【特許文献３】特開２００２−１８０３２３号公報
【発明の開示】
【発明が解決しようとする課題】
【０００６】
本発明の目的は、衣服として着用した際には、吸水・吸湿により繊維が伸長して衣服内の湿度を逃がすため快適性に優れており、布帛・衣服の製造工程における精錬、染色、乾燥、熱セットなどや、衣服の日常的な洗濯や乾燥などで、傷みが発生しにくい感温吸水伸長繊維を提供することにある。
【課題を解決するための手段】
【０００７】
本発明者らは、着用時のような低い温度では高い吸水伸長性を有し、衣服の乾燥を行うような高い温度では吸水伸長性が低下する繊維で、その吸湿伸長率変化が比較的大きく起こる繊維では、着用時の快適性を維持したまま、しかも乾燥時における速乾性に優れ、かつ高温の精錬、染色、乾燥、熱セットなどの温度では繊維の吸水伸長（膨潤）が抑制されるため、布帛や衣服の傷みを抑えることが可能であることを見出した。
【０００８】
かくして、本発明によれば、９０℃以下に吸水伸長率が変化する温度（変化温度（℃））が存在し、下記式を満足することを特徴とする感温吸水伸長繊維が提案される。
［｛（変化温度（℃）−２℃）における吸水伸長率（％）｝−{（変化温度（℃）＋２℃）における吸水伸長率（％）}］×１００／｛（変化温度（℃）−２℃）における吸水伸長率（％）｝≧５％
【発明の効果】
【０００９】
本発明の感温吸水伸長繊維からは、着用時においては、吸湿や吸水で繊維が伸長し、布帛の目が開いて衣服内の湿度を逃がす、快適素材を得ることができる。また、上記の感温吸水伸長繊維からなる布帛や衣服は、その製造工程における精錬、染色、乾燥、熱セットなどや、日常の洗濯、乾燥などでも傷みにくく、極めて実用的なものである。また、本発明の感温吸湿伸長繊維では、上記の製造条件や使用条件を想定し、変化温度を任意に設定でき、幅広い用途に応用できるといった効果も奏するものである。
【発明を実施するための最良の形態】
【００１０】
本発明の感温吸水伸長繊維は、９０℃以下に吸水伸長率が変化する温度（変化温度（℃））が存在し、下記式で表される変化率が５％以上であることが肝要である。
変化率（％）＝［｛（変化温度（℃）−２℃）における吸水伸長率（％）｝−{（変化温度（℃）＋２℃）における吸水伸長率（％）}］×１００／｛（変化温度（℃）−２℃）における吸水伸長率（％）｝
【００１１】
この変化率が５％未満では、変化温度より高温側での吸水伸長率が十分に低くならず、繊維が伸長（膨潤）した状態で、染色、精練、熱セットや、あるいは水をかなり含んだ状態で乾燥に供されるため、繊維や布帛の傷みが発生しやすくなる。また、一方でこの変化率が大きいほど、変化温度より低温側では着用時の吸水伸長率が大きいことを示しており、これを用いた布帛は発汗により織物の目が大きく開いて、湿度を外に逃がし、快適性に優れている。このため、変化率は５０％以上が好ましく、より好ましくは７０％以上である。また、低温側での吸水伸長率が大きすぎても取り扱い性が低下する傾向にあり、変化率は、２００％以下が好ましく、より好ましくは１５０％である。
【００１２】
本発明においては、繊維や布帛の傷みの発生を抑制する上で、（変化温度（℃）＋２℃）における吸水伸長率（％）は、１０％以下であることが好ましく、より好ましくは７％以下、さらに好ましくは５％以下である。
【００１３】
また、本発明においては、変化温度は、繊維や布帛、衣服などに施される、染色、精練、熱セット、乾燥などはもとより、機能や風合いを付与する加工などの温度などを考慮し、任意に設定することができる。このため、変化温度をあまり高く設計すると、上記処理を行う高温側でも繊維が水を含み伸長（膨潤）したままで、繊維や布帛が傷みやすくなる。したがって、変化温度は９０℃以下に設定するのが適当である。
【００１４】
なお、本発明でいう吸水伸長率は、次の方法で測定した値である。繊維を沸水中で無緊張下に３０分間処理した後、２０℃６５％ＲＨの雰囲気下に２４時間風乾する。次いで、該繊維を１６０℃雰囲気下、無緊張状態で２分間、非接触の乾熱処理を施す。該繊維を２０℃６５％ＲＨの雰囲気下に２４時間放置後、繊維に８．８３μＮ／ｄｔｅｘ（１ｍｇ／ｄｅ）の荷重を掛けた状態で繊維の長さを測定する。この繊維の長さを「乾燥時の繊維長さ」とする。その後、この繊維を所定温度に調節された軟化水中に1分間浸漬する。しかる後、該繊維を水中から引き出して繊維に付着したフリーな水分を拭き取る。拭き取り終了時点から１０秒後に繊維に８．８３μＮ／ｄｔｅｘ（１ｍｇ／ｄｅ）の荷重を掛けて繊維の長を測定する。この繊維の長さを「吸水時の繊維長さ」とする。吸水伸長率は下記の式によって計算される。
吸水伸長率（％）＝（吸水時の繊維長さ−乾燥時の繊維長さ）×１００／乾燥時の繊維長さ
【００１５】
本発明の感温吸水伸長繊維の好ましい態様としては、オキシエチレン単位を含みかつ曇点が５〜９０℃であるポリアルキレングリコールをソフトセグメントとするエラストマーからなる感温吸水伸長繊維をあげることができる。ここで言う曇点はポリアルキレングリコール濃度１重量の水溶液で測定したものである。この曇点が上記した吸水伸長率が変化する温度（変化温度）に相当するものである。
【００１６】
かかるオキシエチレン単位を含みかつ曇点が５℃〜９０℃であるポリアルキレングリコールは、オキシエチレン単位を必須単位とし、他のオキシアルキレン単位、たとえばオキシプロピレン単位やオキシブチレン単位がランダム共重合および／またはポリオキシエチレン単位に他のポリオキシアルキレングリコール単位、たとえばポリオキシプロピレン単位やポリオキシテトラメチレン単位がブロック共重合されたポリアルキレングリコールである。オキシエチレン単位以外のオキシアルキレン単位をランダム共重合したり、ポリオキシエチレン単位に他のポリオキシアルキレングリコール単位をブロック共重合することによって５〜９０℃の範囲で所望の曇点が得られ、変化温度をコントロールすることができる。
【００１７】
該ポリアルキレングリコ−ルの分子量は、４００〜６０００、特に６００〜４０００のものが好ましい。分子量が４００未満になるとソフトセグメントとしての効果が小さくなるため、感温吸水伸長繊維の弾性および弾性回復性が不充分となり、吸水伸長率が劣ったものになる傾向がある。逆に６０００を超えるとハ−ドセグメントとの共重合が完全に行われず、一部のものが未反応物として残存し、紡糸延伸時に未反応物が析出したり、感温吸水伸長繊維の弾性および弾性回復性が不充分となり、吸水伸長率が劣ったものになる傾向がある。
【００１８】
上記したオキシエチレン単位を含みかつ曇点が５〜９０℃であるポリアルキレングリコールをソフトセグメントとするエラストマーはポリエーテルエステル系であっても、もしくはポリウレタン系またはポリウレタンウレア系であってもよく、なかでもポリエーテルエステル系であるのが感温吸水伸長繊維の耐熱性や熱セット性に優れるので好ましい。
【００１９】
上記ポリアルキレングリコールの好ましい具体例としては、商品名「ニューポールＰＥ−６１」（曇点２４℃）、商品名「ニューポールＰＥ−６２」（曇点３０℃）、商品名「ニューポールＰＥ−６４」（曇点５９℃）、商品名「ニューポールＰＥ−７１」（曇点２０℃）、商品名「ニューポールＰＥ−７４」（曇点５６℃）、商品名［ニューポールＰＥ−７５］（曇点６９℃）、商品名「サンニックスＰＬ−１００」（曇点４０℃、ブロックジオール）、商品名［ニューポールＭＡＰ−４０００］（曇点７５℃、ランダムジオール）（いずれも三洋化成工業（株）製）などをあげることができる。
【００２０】
かかるポリエーテルエステルエラストマーとしては芳香族ポリエステルをハードセグメントとし、上記ポリアルキレングリコールをソフトセグメントとするものが好ましい。
【００２１】
ここで言う芳香族ポリエステルとはテレフタル酸を主たる二官能性カルボン酸成分とし、少なくとも１種のグリコール、エチレングリコール、トリメチレングリコール、テトラメチレングリコールから選ばれる少なくとも１種のアルキレングリコールをグリコール成分とするポリエステルを主たる対象とする。
【００２２】
また、テレフタル酸成分の一部を他の二官能性カルボン酸成分で置換えたポリエステルであってもよく、及び／またはグリコール成分の一部を主成分以外の上記グリコール若しくは他のジオール成分で置換えたポリエステルであってもよい。
【００２３】
ここで使用されるテレフタル酸以外の二官能性カルボン酸としては、例えばイソフタル酸、ナフタリンジカルボン酸、ジフェニルジカルボン酸、ジフェノキシエタンジカルボン酸、β―ヒドロキシエトキシ安息香酸、ｐ―オキシ安息香酸、アジピン酸、セバシン酸、１，４―シクロヘキサンジカルボン酸の如き芳香族、脂肪族、脂環族の二官能性カルボン酸をあげることができる。
【００２４】
また、上記グリコール以外のジオール化合物としては、例えばシクロヘキサン―１，４―ジメタノール、ネオペンチルグリコール、ビスフェノールＡ、ビスフェノールＳの如き脂肪族、脂環族、芳香族ジオール化合物等をあげることができる。
【００２５】
更に、ポリエステルが実質的に線状である範囲でトリメリット酸、ピロメリット酸の如きポリカルボン酸、グリセリン、トリメチロールプロパン、ペンタエリスリトールの如きポリオールを使用することができる。
【００２６】
かかるハードセグメントを構成する芳香族ポリエステルの好ましい具体例としては、ポリエチレンテレフタレートおよびポリブチレンテレフタレートをあげることができ、なかでも感温吸水伸長繊維に、高い吸水伸長率を与えることができるでポリブチレンテレフタレートが特に好ましい。
【００２７】
上記ポリエーテルエステルエラストマーのハードセグメント：ソフトセグメントの重量比率は、７０：３０〜３０：７０の範囲にあることが好ましく、より好ましくは６０：４０〜４０：６０の範囲である。ハードセグメントの重量比率が７０％を超えると、吸水伸長率が劣ったものになる傾向がある。また、ハードセグメントの重量比率が３０％未満であると、芳香族ポリエステル結晶部の割合が低くなるため強度が低下する傾向にあるだけでなく、添加したポリオキシアルキレングリコールをすべて共重合させることが困難となり、精練・染色などの高次加工工程や、製品として使用される場合の洗濯堅牢性が劣ったものになりやすい。
【００２８】
上記ポリエーテルエステルエラストマーは、例えばテレフタル酸ジメチル、テトラメチレングリコールおよびポリオキシエチレングリコールを含む原料を、エステル交換触媒の存在下でエステル交換反応させて、ビス（ω−ヒドロキシブチル）テレフタレートおよび／またはそのオリゴマーを形成させ、その後、重縮合触媒および安定剤の存在下で高温減圧下にて溶融重縮合を行うことにより得ることができる。
【００２９】
ここで用いられるエステル交換触媒としては、ナトリウムなどのアルカリ金属塩、マグネシウム、カルシウムなどのアルカリ土類金属塩、チタン、亜鉛、マンガン等の金属化合物を使用するのが好ましい。
【００３０】
重縮合触媒としては、ゲルマニウム化合物、アンチモン化合物、チタン化合物、コバルト化合物、錫化合物を使用するのが好ましい。触媒の使用量は、エステル交換反応、重縮合反応を進行させるために必要な量であるならば特に限定されるものではなく、また、複数の触媒を併用することも可能である。
【００３１】
また、上記ポリエーテルエステルエラストマーを製造するにあたって、安定剤として従来公知のヒンダードフェノール系酸化防止剤やヒンダードアミン系光安定剤を添加することは、吸放湿性ポリエーテルエステル弾性繊維の使用時における熱劣化、酸化劣化、光劣化等を抑制する効果があるだけでなく、溶融紡糸時のポリマーの固有粘度の低下をも抑制する効果があるのでむしろ好ましいことである。
【００３２】
このようにして得られたポリエーテルエステルエラストマーを繊維にするには、たとえば、ポリエーテルエステルエラストマーを溶融して紡糸口金から吐出して巻き取った後、必要に応じて延伸や熱処理を施す方法などによって製造される。紡出される繊維は中空部を有しない中実繊維であっても、中空部を有する中空繊維であってもよい。また、紡出される繊維の横断面における外形や中空部の形状は円形であっても異形であってもよい。
【００３３】
本発明の感温吸水伸長繊維には必要に応じて任意の添加剤、たとえば着色防止剤、耐熱剤、難燃剤、艶消剤、着色剤、無機微粒子等が含まれていてもよい。
【実施例】
【００３４】
以下、実施例により本発明を具体的に説明する。なお、実施例における各項目は次の方法で測定した。
（１）固有粘度
ポリマー濃度０．６ｇ／ミリリットルでオルソクロロフェノール溶媒中、３５℃で測定した粘度より算出した。
（２）吸水伸長率
繊維を沸水中で無緊張下に３０分間処理した後、２０℃６５％ＲＨの雰囲気下に２４時間風乾する。次いで、該繊維を１６０℃雰囲気下、無緊張状態で２分間、非接触の乾熱処理を施す。該繊維を２０℃６５％ＲＨの雰囲気下に２４時間放置後、繊維に８．８３μＮ／ｄｔｅｘ（１ｍｇ／ｄｅ）の荷重を掛けた状態で繊維の長さを測定する。この繊維の長さを「乾燥時の繊維長さ」とする。その後、この繊維を所定温度に調節された軟化水中に１分間浸漬する。しかる後、該繊維を水中から引き出して繊維に付着したフリーな水分を拭き取る。拭き取り終了時点から１０秒後に繊維に８．８３μＮ／ｄｔｅｘ（１ｍｇ／ｄｅ）の荷重を掛けて繊維の長さを測定する。この繊維の長さを「吸水時の繊維長さ」とする。吸水伸長率は下記の式によって計算される。
吸水伸長率（％）＝（吸水時の繊維長さ−乾燥時の繊維長さ）×１００／乾燥時の繊維長さ
（３）染色・乾燥後の傷み
繊維を１３２ｇ／ｍ２のニットとし、これをカラーペット染色機（サーキュラー染色機想定）を用いて、Ｋａｙａｌｏｎ  Ｐｏｌｙｅｓｔｅｒ  Ｂｌｕｅ  ＥＢＬ−Ｅ（日本化薬（株）製）により、２％ｏｗｆ、１１０℃、１時間の条件で染色した後、流水中で十分に水洗し、次いで２０℃、２４時間乾燥した。染色、乾燥後のニットを顕微鏡で確認し、毛羽や繊維表面の擦れ傷の少ないものを良好、これらが多いものを不良とした。
（４）洗濯、乾燥後の傷み
繊維を１３２ｇ／ｍ２のニットとし、これを洗濯機で水温２０℃、１時間洗濯し、タンブラー型乾燥機で、８０℃、２時間乾燥した。洗濯、乾燥後のニットを顕微鏡で確認し、毛羽や繊維表面の擦れ傷の少ないものを良好、これらが多いものを不良とした。
（５）快適性
繊維を１３２ｇ／ｍ２のニットとし、これを任意に選んだ５人のひじとひざにつけ、１日過ごしてもらい、ベタツキ感、ムレ感を評価した。ベタツキ感、ムレ感のないものを、良好、これらがあるものを不良とした。
【００３５】
［実施例１］
ジメチルテレフタレート１００重量部、「ニューポールＰＥ−７４」（曇点５６℃、三洋化成工業（株））１１３．４重量部、１，４−ブタンジオール６５．０重量部（全酸成分の１．４モル倍）および触媒としてテトラブチルチタネート０．４重量部を反応槽に仕込み、内温２００℃でエステル交換反応を行った。理論量の約８０％のメタノールが留出した時点で０．４重量部を添加した後、昇温、減圧による重縮合反応を開始した。重縮合反応は約３０分かけて３０ｍｍＨｇとし、さらに３０分かけて３ｍｍＨｇとし、以後１ｍｍＨｇの真空下で内温２５０℃にて２００分間反応を行い、その時点でヒンダードフェノール系酸化防止剤の１重量部とヒンダードアミン系光安定剤２重量部を添加し、その後さらに２０分間１ｍｍＨｇ以下の真空下、２５０℃で２０分間反応した。生成したポリエーテルエステルエラストマーの固有粘度は１．０８であり、ポリブチレンテレフタレート（ハードセグメント）／ポリアルキレングリコール（ソフトセグメント）の重量比率は５０／５０であった。
【００３６】
得られたポリエーテルエステルエラストマーを２３０℃で溶融し、紡糸口金より吐出量３．０５ｇ／分で押出した。この際、口金直下から９ｃｍを保温した。この溶融ポリマーに口金下３ｍの位置で油剤を付与し、２個のゴデットロールを介して５１０ｍ／分で捲取り、さらに７５０ｍ／分（巻取ドラフト１．４７）で巻き取って４４デシテックス／１フィラメントのポリエーテルエステル繊維を得た。結果を表１に示す。
【００３７】
［実施例２］
実施例1において、アルキレングリコールとして使用した「ニューポールＰＥ−７４」ポに代えて「ニューポールＰＥ−６１」（曇点２４℃、三洋化成工業（株））を使用する以外は実施例１と同様に行い、固有粘度が１．１１の弾性繊維を得た。得られたポリエーテルエステル繊維の特性は表１に示した通りである。
【００３８】
［実施例３］
実施例１において、アルキレングリコールとして使用した「ニューポールＰＥ−７４」に代えて「ニューポールＰＥ−６２」（曇点３０℃、三洋化成工業（株））を使用する以外は実施例１と同様に行い、固有粘度が１．１４の弾性繊維を得た。得られたポリエーテルエステル繊維の特性は表１に示した通りである。
【００３９】
［実施例４］
実施例1において、アルキレングリコールとして使用した「ニューポールＰＥ−７４」ポに代えて「ニューポールＰＥ−６４」（曇点５９℃、三洋化成工業（株））を使用する以外は実施例１と同様に行い、固有粘度が１．１０の弾性繊維を得た。得られたポリエーテルエステル繊維の特性は表１に示した通りである。
【００４０】
［実施例５］
実施例1において、アルキレングリコールとして使用した「ニューポールPE-74」ポに代えて「ニューポールＰＥ−７１」（曇点２０℃、三洋化成工業（株））を使用する以外は実施例１と同様に行い、固有粘度が１．１２の弾性繊維を得た。得られたポリエーテルエステル繊維の特性は表１に示した通りである。
【００４１】
［実施例６］
実施例１において、アルキレングリコールとして使用した「ニューポールＰＥ−７４」ポに代えて「ニューポールＰＥ−７５」（曇点６９℃、三洋化成工業（株））を使用する以外は実施例１と同様に行い、固有粘度が１．０９の弾性繊維を得た。得られたポリエーテルエステル繊維の特性は表１に示した通りである。
【００４２】
［実施例７］
実施例１において、アルキレングリコールとして使用した「ニューホ゜ールPE-74」ポに代えて「サンニックスＰＬ−１００」（曇点４０℃、三洋化成工業（株））を使用する以外は実施例１と同様に行い、固有粘度が１．０９の弾性繊維を得た。得られたポリエーテルエステル繊維の特性は表１に示した通りである。
【００４３】
［実施例８］
実施例１において、アルキレングリコールとして使用した「ニューポールＰＥ−７４」ポに代えて「ニューポールＭＡＰ−４０００」（曇点７５℃、三洋化成工業（株））を使用する以外は実施例１と同様に行い、固有粘度が１．０７の弾性繊維を得た。得られたポリエーテルエステル繊維の特性は表１に示した通りである。
【００４４】
［比較例１］
ハードセグメントとしてポリブチレンテレフタレートを４９．８重量部、ソフトセグメントとして分子量４０００のポリオキシエチレングリコール（曇点１００℃超）５０．２重量部からなるポリエーテルエステルを使用して実施例１と同様にして溶融紡糸を行い、固有粘度が１．１６のポリエーテルエステル繊維を得た。得られたポリエーテルエステル繊維の特性は表１に示した通りであり、感温形状変化の機能は発現しなかった。
【００４５】
【表１】
2005314819.tif 000002
【産業上の利用可能性】
【００４６】
本発明の感温吸水伸長繊維からは、着用時においては、吸湿や吸水で繊維が伸長し、布帛の目が開いて衣服内の湿度を逃がす、快適素材を得ることができる。また、上記の感温吸水伸長繊維からなる布帛や衣服は、その製造工程における精錬、染色、乾燥、熱セットなどや、日常の洗濯、乾燥などでも傷みにくく、極めて実用的なものである。また、この際、上記布帛の製造・加工条件や使用条件を想定し、変化温度を任意に設計することで、取り扱い性や品質を著しく向上させることができる。このため、本発明の感温吸水伸長繊維はスポーツウェア、カジュアルウェア、下着、水着、ストッキング、靴下など幅広く応用することができ、その利用価値の極めて高いものである。